(57)【要約】      （修正有）【課題】包装袋中に内容物を密封して、内容物を取り出すことなく電子レンジ中で加熱する包装体であって、誤って天地を逆に載置して加熱した場合であっても、水蒸気を放出することができて、その破袋を防止することができる包装体を提供すること。【解決手段】包装体として、包装袋の一部に、外側にひだ状に突出する折込部１３ａを有し、かつ、この折込部が壁面１１に倒されているものを使用し、折込部を構成する２枚のフィルムのうち,倒された方向に位置するフィルムを谷折側フィルム１３１、他方のフィルムを山折り側フィルム１３２とするとき、この谷折側フィルム１３１又はこの谷折側フィルムが倒された方向の壁面１１１に、加熱により発生した水蒸気を外部に放出する蒸気抜き用脆弱加工部１３１ｘを設ける。加熱水蒸気により折込部が膨らんで立ち上がり、脆弱加工部が破壊されて水蒸気を放出する。【選択図】図２
2016043948.tif 000002
【特許請求の範囲】
【請求項１】
包装袋中に内容物を密封して成り、内容物を取り出すことなく電子レンジ中で加熱する包装体において、
包装袋を構成する壁面の一部に、外側にひだ状に突出する折込部を有しており、かつ、この折込部が前記壁面に倒されており、
前記折込部を構成する２枚のフィルムのうち,倒された方向に位置するフィルムを谷折側フィルム、他方のフィルムを山折り側フィルムとするとき、この谷折側フィルム又はこの谷折側フィルムが倒された方向の壁面に、加熱により発生した水蒸気を外部に放出する蒸気抜き用脆弱加工部が設けられていることを特徴とする電子レンジ加熱用包装体。
【請求項２】
前記包装袋が外層フィルムの内側にシーラント層を積層して構成されており、前記蒸気抜き用脆弱加工部が、少なくとも外層フィルムの内部に達し、かつ、シーラント層を貫通しない深さの脆弱加工部から構成されていることを特徴とする請求項１に記載の電子レンジ加熱用包装体。
【請求項３】
外層フィルムシーラント層との間に、部分的に中間層を有することを特徴とする請求項２に記載の電子レンジ加熱用包装体。
【請求項４】
脆弱加工部のヤング率が２．０ギガパスカル（ＧＰａ）以下であることを特徴とする請求項１〜３のいずれかに記載の電子レンジ加熱用包装体。
【請求項５】
前記包装袋が外層フィルムの内側に直鎖状低密度ポリエチレンから成るシーラント層を積層して構成されており、前記蒸気抜き用脆弱加工部が、少なくとも外層フィルムの内部に達し、かつ、シーラント層を貫通しない深さの脆弱加工部から構成されており、脆弱加工部のヤング率が２．８ギガパスカル（ＧＰａ）以下であることを特徴とする請求項１〜３のいずれかに記載の電子レンジ加熱用包装体。
【発明の詳細な説明】
【技術分野】
【０００１】
本発明は、包装袋中に内容物を密封して、内容物を取り出すことなく電子レンジ中で加熱する包装体に関する。
【背景技術】
【０００２】
従来、調理済み又は半調理済みの食品を常温、低温、あるいは冷凍保存可能に包装袋に収容密封し、開封せずに電子レンジで加熱して、食べられる状態にする包装体が知られている。
【０００３】
包装体を開封せずに電子レンジで加熱すると、包装体内の水分が水蒸気になり、体積が増加する。したがって、水蒸気が逃げられる隙間がないと破袋のおそれがある。一方、内容物が半調理状態等の場合には、単に加熱するだけでなく、発生した水蒸気による蒸らし等が必要となる場合がある。この場合、蒸気が逃げる孔が過度に大きいと、蒸らしが十分行われず、風味が落ちる等の問題がある。
【０００４】
この用途に対応した包装体はいくつか知られている。いずれも積層フィルムから構成された包装袋を用いるのが一般的であり、内圧が高まると、積層フィルムの一部に裂け目ができて、この裂け目を蒸気抜き孔として水蒸気を逃がすことにより破袋を防止する。
【０００５】
電子レンジによる加熱時に蒸らしも可能な包装体としては、例えば、特許文献１〜２に記載のものが知られている。特許文献１に記載の包装体は、外層フィルムの内側にシーラント層を積層した積層フィルムから包装袋を構成して、その積層フィルムの一部に、外層フィルム及びシーラント層を貫通するスリットを形成し、その後シーラント層を加熱して溶融させ、シーラント層のみスリットを閉じている。この包装体を電子レンジで加熱すると、シーラント層が裂けて小さな貫通孔が形成される。したがって、過度に水蒸気が逃げず、破袋を防ぎつつ蒸らしを行うことができる。また、特許文献２に記載の包装体は、その包装袋に、外層フィルムの内部に達し、かつ、シーラント層を貫通しない深さの線状蒸気抜き用脆弱加工部を形成している。この包装体においても、電子レンジで加熱すると、前記脆弱加工部が裂けて小さな貫通孔が形成され、この結果、過度に水蒸気が逃げず、破袋を防ぎつつ蒸らしを行うことが可能となる。
【先行技術文献】
【特許文献】
【０００６】
【特許文献１】国際公開第２０１２／０８６２９５号
【特許文献２】国際公開第２０１４／０６１６５１号
【発明の概要】
【発明が解決しようとする課題】
【０００７】
ところで、これら包装体は、いずれも、前記スリットが上を向くように電子レンジ中に載置する必要がある。仮に誤って貫通孔が下を向くように載置すると、これらスリットが電子レンジの載置台の床面に塞がれて水蒸気が逃げず、破袋して内容物が飛び散ることがある。
【０００８】
そこで、本発明は、誤って天地を逆に載置して電子レンジ加熱した場合であっても、発生した水蒸気を放出することができて、その破袋を防止することができる包装体を提供することを目的とする。
【課題を解決するための手段】
【０００９】
すなわち、請求項１に記載の発明は包装袋中に内容物を密封して成り、内容物を取り出すことなく電子レンジ中で加熱する包装体において、
包装袋を構成する壁面の一部に、外側にひだ状に突出する折込部を有しており、かつ、この折込部が前記壁面に倒されており、
前記折込部を構成する２枚のフィルムのうち,倒された方向に位置するフィルムを谷折側フィルム、他方のフィルムを山折り側フィルムとするとき、この谷折側フィルム又はこの谷折側フィルムが倒された方向の壁面に、加熱により発生した水蒸気を外部に放出する蒸気抜き用脆弱加工部が設けられていることを特徴とする電子レンジ加熱用包装体である。
【００１０】
次に、請求項２に記載の発明は、前記包装袋が外層フィルムの内側にシーラント層を積層して構成されており、前記蒸気抜き用脆弱加工部が、少なくとも外層フィルムの内部に達し、かつ、シーラント層を貫通しない深さの脆弱加工部から構成されていることを特徴とする請求項１に記載の電子レンジ加熱用包装体である。
【００１１】
また、請求項３に記載の発明は、外層フィルムシーラント層との間に、部分的に中間層を有することを特徴とする請求項２に記載の電子レンジ加熱用包装体である。
【００１２】
また、請求項４に記載の発明は脆弱加工部のヤング率が２．０ギガパスカル（ＧＰａ）以下であることを特徴とする請求項１〜３のいずれかに記載の電子レンジ加熱用包装体である。
【００１３】
また、請求項５に記載の発明は前記包装袋が外層フィルムの内側に直鎖状低密度ポリエチレンから成るシーラント層を積層して構成されており、前記蒸気抜き用脆弱加工部が、少なくとも外層フィルムの内部に達し、かつ、シーラント層を貫通しない深さの脆弱加工部から構成されており、脆弱加工部のヤング率が２．８ギガパスカル（ＧＰａ）以下であることを特徴とする請求項１〜３のいずれかに記載の電子レンジ加熱用包装体である。
【発明の効果】
【００１４】
本発明の包装体では、包装袋の壁面の一部に外側に突出する折込部が設けられている。このため、この包装体を電子レンジ中に載置して加熱した場合には、水蒸気の発生に伴って折込部の内部に水蒸気が流れ込み、この折込部が膨張して、谷折側フィルムと壁面との間に隙間ができる。この原理はこの包装体の向きに依存しない。
【００１５】
すなわち、この包装体を、折込部が設けられた壁面（天面部）が上を向くように電子レンジ中に載置（正常配置）して加熱した場合には、水蒸気の発生に伴って折込部の内部に水蒸気が流れ込み、折込部が膨らんで天面部から立ち上がり、谷折側フィルムと天面部との間に隙間ができる。一方、この包装体を、天面部が下を向くように電子レンジ中に載置（逆置配置）して加熱した場合には、水蒸気の発生に伴って折込部の内部に水蒸気が流れ込み、この膨らんだ折込部が支えとなって包装体自体が立ち上がることにより、谷折側フィルムと天面部との間に隙間ができる。
【００１６】
ところで、本発明の包装体では、脆弱加工部が谷折側フィルムに設けられている場合には、この脆弱加工部を包装袋の壁面（天面部）が塞いでいる。また、谷折側フィルムが倒された方向の天面部であっても、谷折側フィルムに対面する位置の天面部に脆弱加工部が設けられている場合には、脆弱加工部を谷折側フィルムが塞いでいるが、加熱に伴って両者の間に隙間ができて塞ぐものがなくなるため、水蒸気の発生に伴って前記脆弱加工部が破れて蒸気抜き孔が開き、水蒸気を逃がすことが可能となる。そして、このため、その破袋を防止することが可能なのである。
【００１７】
なお、この説明から分かるように、谷折側フィルムが倒された方向の壁面（天面部）であって、脆弱加工部に対面しない位置に脆弱加工部を設けた場合には、包装体を逆置配置したとき天面部の脆弱加工部は電子レンジの載置台の床面に密着することになるが、この場合でも、電子レンジ加熱による水蒸気の発生に伴って膨張した折込部が支えとなって包装体自体が立ち上がり、前記床面と天面部との間に隙間ができる。そして、このため、脆弱加工部が前記床面に塞がれた状態が解消される結果、脆弱加工部が破れて蒸気抜き孔が開き、水蒸気を逃がすことが可能となる。
【図面の簡単な説明】
【００１８】
【図１】図１（ａ）は谷折側フィルムに脆弱加工部を設けた包装体の断面説明図であり、図１（ｂ）は正常配置して加熱したときの断面説明図である。
【図２】図２（ａ）は谷折側フィルムに脆弱加工部を設けた包装体を逆置配置したときの断面説明図であり、図２（ｂ）は加熱したときの断面説明図である。
【図３】図３（ａ）は谷折側フィルムに対面する壁面（天面部）に脆弱加工部を設けた包装体の断面説明図であり、図３（ｂ）は谷折側フィルムが倒された方向の壁面（天面部）であって、谷折側フィルムに対面しない壁面（天面部）に脆弱加工部を設けた包装体の断面説明図である。
【図４】図４（ａ）は本発明の実施形態に係る積層フィルムの要部断面図、図４（ｂ）は脆弱加工部の周囲を示す平面説明図、図４（ｃ）は別の実施形態に係る積層フィルムの要部断面図である。
【図５】比較例に係る包装体の断面説明図である。
【図６】比較例に係る包装体の断面説明図である。
【図７】比較例に係る包装体の断面説明図である。
【発明を実施するための形態】
【００１９】
本発明に係る包装体は、内容物とこれを密封する包装袋とを必須の構成要素とするものである。包装袋は三方シール袋、四方シール袋、ピロー袋、あるいはガゼット袋や自立性包装袋のいずれであってもよいが、これら包装袋を構成する壁面の一部に、外側にひだ状に突出する折込部を有しており、かつ、この折込部が天面部の一方に倒されている必要がある。そして、本発明は、折込部を構成する２枚のフィルムのうち、倒された方向に位置するフィルムを谷折側フィルム、他方のフィルムを山折り側フィルムとするとき、この谷折側フィルム又はこの谷折側フィルムが倒された方向の壁面に、加熱により発生した水蒸気を外部に放出する蒸気抜き用脆弱加工部が設けられていることを特徴的構成とするものである。
【００２０】
図面の図１（ａ）は本発明の実施例に係る包装体に例を示す断面説明図で、脆弱加工部を谷折側フィルムに設けた例である。包装袋１は、天面部１１と底面部１２とを壁面として、これら天面部１１と底面部１２との間の折り曲げ線を除く周囲三方をヒートシールして密封した三方シール袋であり、天面部１１の略中央には、外側にひだ状に突出する折込部１３が設けられている。この折込部１３は、稜線１３ａを介して設けられた谷折側フィルム１３１と山折り側フィルム１３２とで構成されている。なお、説明の便宜のため、折込部１３は天面部１１から起立するように図示されているが、本発明に係る包装体では、折込部１３は天面部１１の一方（図示左側）に倒されており、谷折側フィルム１３１と天面部１１とが密着している。谷折側フィルム１３１と天面部１１とは、剥離容易に接着していてもよいが、接着していなくてもよい。両者が接着している場合であっても、後述するように、電子レンジ中で加熱したとき、水蒸気が流れ込んで膨張した折込部１３が天面部１１から剥離して両者の間に隙間を作る程度に剥離容易である必要がある。
【００２１】
そして、この包装袋１の谷折側フィルム１３１には、加熱により発生した水蒸気を外部
に放出する蒸気抜き用脆弱加工部１３１ｘが設けられている。前述のように、谷折側フィルム１３１と天面部１１とは密着しているから、この脆弱加工部１３１ｘも天面部１１に密着している。
【００２２】
この包装体は、天面部１１が上を向くように電子レンジ中に載置（正常配置）して、電子レンジ加熱するものである。こうして加熱したときには、内容物から高温の水蒸気が発生し、その内圧が上昇する。そして、このように発生した高温水蒸気によって、まず、内容物を蒸らすことができる。次に、その内圧の上昇に伴って、折込部１３の内部に水蒸気が流れ込んで折込部１３が膨らみ、この膨張に同期して折込部１３が立ち上がる（図１（ｂ）参照）。そして、折込部１３が立ち上がることに伴い、谷折側フィルム１３１の脆弱加工部１３１ｘと天面部１１との間に隙間が生じ、包装体内部の水蒸気の熱と圧力によって脆弱加工部１３１ｘが破壊されて蒸気抜き孔が開き、過剰の水蒸気を外部に放出することができる。
【００２３】
次に、誤って仮に天地を逆にして載置した場合（図２（ａ）参照）には、水蒸気の発生に伴って折込部の内部に水蒸気が流れ込み、この膨らんだ折込部が支えとなって包装体自体が立ち上がることにより、谷折側フィルム１３１と天面部１１との間に隙間ができる（図２（ｂ）参照）。そして、脆弱加工部１３１ｘが破壊されて蒸気抜き孔が開き、過剰の水蒸気を外部に放出することができる。
【００２４】
次に、図３（ａ）は脆弱加工部１１１ｘを谷折側フィルム１３１に対面する位置の天面部１１１に設けた例である。この例でも、折込部１３は天面部１１の一方（図示左側）に倒されており、谷折側フィルム１３１と天面部１１１と対面して密着している。
【００２５】
そして、この包装体を電子レンジ中で加熱した場合でも、水蒸気が流れ込んだ折込部が膨らみ、正常配置の場合には膨らんだ折込部１３が立ち上がり、逆置配置の場合には膨らんだ折込部１３を支えとして包装体自体が立ち上がり、いずれの場合でも、谷折側フィルム１３１と天面部１１１との間に隙間ができる。そして、脆弱加工部１１１ｘが破壊されて蒸気抜き孔が開き、過剰の水蒸気を外部に放出することができる。
【００２６】
また、図３（ｂ）は、谷折側フィルム１３１が倒された方向（図示左側）に位置する天面部１１１であるが、谷折側フィルム１３１に対面しない位置の天面部１１１に脆弱加工部１１１ｘを設けた例である。この例でも、折込部１３は天面部１１の一方（図示左側）に倒されているが、図から分かるように、倒された折込部１３は脆弱加工部１１１ｘに重ならず、密着していない。
【００２７】
そして、この包装体を電子レンジ中に逆置配置した場合、天面部１１１の脆弱加工部１１１ｘは電子レンジの載置台の床面に密着するが、加熱した場合には、水蒸気が流れ込んだ折込部が膨らみ、膨らんだ折込部１３を支えとして包装体自体が立ち上がるため、電子レンジの載置台の床面と天面部１１１との間に隙間ができる。そして、脆弱加工部１１１ｘが破壊されて蒸気抜き孔が開き、過剰の水蒸気を外部に放出することができる。
【００２８】
なお、谷折側フィルム１３１の脆弱加工部１３１ｘは複数個設けてもよい。同様に、天面部１１１の脆弱加工部１１１ｘを複数個設けることも可能である。また、これら両者を設けることもできる。
【００２９】
次に、本発明に係る脆弱加工部１１１ｘ，１３１ｘは次のように構成することができる。すなわち、本発明に係る包装袋を外層フィルム１ａの内側にシーラント層１ｂを積層した積層フィルムで構成し、少なくとも外層フィルム１ａの内部に達し、かつ、シーラント層１ｂを貫通しない深さの脆弱加工部１１１ｘ，１３１ｘを形成することができる（図４参照）。好ましくは、この脆弱加工部１１１ｘ，１３１ｘのヤング率は２．８ギガパスカル（ＧＰａ）以下である。そして、この脆弱加工部１１１ｘ，１３１ｘは、例えばレーザー光線を照射して外層フィルム１ａの全部又は大部分を除去することによって可能である。また、レーザー光線によって脆弱加工部１１１ｘ，１３１ｘを線状に形成した場合には、レーザー光線の出力の周期的変動により、脆弱加工部１１１ｘ，１３１ｘを形成する際にできる溝に深い部分と浅い部分とが繰り返し形成され、このため、電子レンジ加熱した際に、溝の深い部分、すなわち、脆弱加工部１１１ｘ，１３１ｘの薄い部分が早く裂けて、比較的短い間隔で多数の蒸気抜き孔が開くことになる。
【００３０】
外層フィルム１ａは単層構造又は多層構造の樹脂フィルムで構成することができる。単層構造の樹脂フィルムとしては、ポリエステルフィルムやポリアミドフィルムが例示できる。また、多層構造の樹脂フィルムとしては、これらポリエステルフィルムやポリアミドフィルムに他の樹脂層を積層して多層構造としたものを使用することもできる。また、金属箔や真空蒸着層を一部に含む多層構造のフィルムを外層フィルム１ａとしてもよい。真空蒸着層としては、金属の真空蒸着層のほか、無機酸化物の真空蒸着層が例示できる。例えば、酸化ケイ素又は酸化アルミニウムの真空蒸着層である。このほか、外層フィルム１ａには印刷が施されていてもよい。
【００３１】
次に、シーラント層１ｂとしては、ポリオレフィン又は変性ポリオレフィンを使用することができる。単層構造又はこれらポリオレフィン類を積層した多層構造であってよい。ポリオレフィン又は変性ポリオレフィンとしては、直鎖状低密度ポリエチレン（ＬＬＤＰＥ）、低密度ポリエチレン、中密度ポリエチレン、高密度ポリエチレン、超低密度ポリエチレン、未延伸ポリプロピレン（ＣＰＰ）、エチレン−酢酸ビニル共重合体、エチレン−アクリル酸共重合体、エチレン−メチルアクリレート共重合体、エチレン−エチルアクリレート共重合体、エチレン−メチルメタクリレート共重合体、アイオノマー等である。
【実施例】
【００３２】
（実施例１）
この実施例は、谷折側フィルム１３１に対面する壁面（天面部１１１）に脆弱加工部１１１ｘを設けた包装体の例である(図３参照)。
【００３３】
外層フィルム１ａとしては厚さ１６μｍのポリエステルフィルムを使用した。シーラント層１ｂは厚さ４０μｍのＬＬＤＰＥフィルムである。そして、この両者をドライラミネートして積層フィルムを製造した。次に、この積層フィルムの外層フィルム１ａ側から炭酸ガスレーザーを照射して、長さ４ｃｍの直線状脆弱加工部１１１ｘを形成した。この脆弱加工部１１１ｘは、外層フィルム１ａを除去し、シーラント層１ｂを貫通しない深さである。これら脆弱加工部１１１ｘのヤング率は１．６ＧＰａであった。
【００３４】
そして、図３に示すように、この積層フィルムを使用して三方シール袋を製袋し、内容物として具入りシチュー１５０ｇを収容密封して包装体を製造し、冷凍した。
【００３５】
（実施例２）
この実施例は、谷折側フィルム１３１に脆弱加工部１３１ｘを設けた以外は、実施例１と同様である(図１参照)。この脆弱加工部１３１ｘを形成する方法も実施例１と同様であり、そのヤング率は１．６ＧＰａである。
【００３６】
（実施例３）
この例は、積層フィルムの材質が異なる以外は、実施例１と同様である(図３参照)。
【００３７】
まず厚さ１２μｍのポリエステルフィルムを２枚使用し、これら２枚のポリエステルフ
ィルムをドライラミネートした後、その一方の面に印刷を施して外層フィルム１ａとした。シーラント層１ｂは厚さ５０μｍのＬＬＤＰＥフィルムである。そして、この両者をドライラミネートして積層フィルムを製造した。なお、脆弱加工部１１１ｘを形成する方法も実施例１と同様であるが、脆弱加工部１１１ｘのヤング率は２．５ＧＰａであった。
【００３８】
（実施例４）
この例も、積層フィルムの材質が異なる以外は、実施例１と同様である(図３参照)。
【００３９】
すなわち、厚さ１２μｍのポリエステルフィルムに酸化珪素を真空蒸着したフィルムを外層フィルム１ａとした。シーラント層１ｂは厚さ４０μｍのＣＰＰフィルムである。そして、外層フィルム１ａの蒸着面にヒートシールニスを塗布した後、このニス面にシーラント層１ｂをドライラミネートして積層フィルムを製造した。なお、脆弱加工部１１１ｘを形成する方法も実施例１と同様であるが、脆弱加工部１１１ｘのヤング率は２．０ＧＰａであった。
【００４０】
（実施例５）
この例も、積層フィルムの材質が異なる以外は、実施例１と同様である(図３参照)。
【００４１】
すなわち、厚さ１２μｍのポリエステルフィルムを外層フィルム１ａとし、厚さ３０μｍのＬＬＤＰＥフィルムとして、外層フィルム１ａにアンカーコート剤を塗布した後、溶融押し出ししたポリエチレン樹脂（厚さ２０μｍ）を介して両者を接着することにより、積層フィルムを製造した。脆弱加工部１１１ｘを形成する方法も実施例１と同様であるが、脆弱加工部１１１ｘのヤング率は１．５ＧＰａであった。
【００４２】
（比較例１）
この例は、山折り側フィルム１３２に脆弱加工部１３２ｘを設けた以外は、実施例１と同様である (図５参照)。この脆弱加工部１３２ｘを形成する方法も実施例１と同様であり、そのヤング率は１．６ＧＰａである。
【００４３】
（比較例２）
この例は、山折り側フィルム１３２の方向に位置する天面部１１２に脆弱加工部１１２ｘを設けた以外は、実施例１と同様である (図５参照)。この脆弱加工部１１２ｘを形成する方法も実施例１と同様であり、そのヤング率は１．６ＧＰａである。
【００４４】
（比較例３）
この例は折込部を持たない包装体の例である。脆弱加工部１１ｘはその天面１１に設けてある（図７参照）。その他は実施例１と同様である。
【００４５】
（評価）
これら実施例１〜５、比較例１〜３の包装体を、それぞれ、底面部が上を向いて、天面部１１の脆弱加工部が電子レンジの載置台に密着するように載置し（逆置配置）、同様に６００ワットで２分間加熱して、破袋の有無を観察した。この結果を表１に示す。
【００４６】
【表１】
2016043948.tif 000003
以上のように、天面部１１に脆弱加工部を設けた場合（比較例２，３）には、逆置配置して電子レンジ加熱すると、破袋して内容物が飛び出ることが観察された。また、折込部１３に脆弱加工部を設けた場合であっても、山折り側フィルム１３２に脆弱加工部を設けた場合（比較例１）にも、包装体が破袋して内容物が飛び出ることが観察された。一方、谷折側フィルム１３１又はこの谷折側フィルム１３１に対面する天面部１１に脆弱加工部を設けた場合（実施例１〜５）には、脆弱加工部に複数の小孔が発生して、この小孔から
水蒸気が放出され、包装体の破袋が生じないことが観察できた。
【００４７】
このような相違は、実施例１〜５の包装体の挙動と、比較例１〜３の包装体の挙動とを比較することによって説明できる。すなわち、比較例１〜３の包装体では、加熱したときにも、天面部１１又は山折り側フィルム１３２に設けられた脆弱加工部が電子レンジの掲置台の床面に密着して塞がれているのに対して、実施例１〜５の包装体では加熱に伴って折込部１３が膨張し、脆弱加工部と天面部１１との間に隙間ができる。このため、脆弱加工部に複数の小孔が発生して、この小孔から過剰の水蒸気が十分に放出されると考えられるのである。
【符号の説明】
【００４８】
１：包装袋    １ａ：外層フィルム    １ｂ：シーラント層
１１：天面部    １１１：谷折側フィルムが倒された方向の天面部    １１２：山折側フィルム側の天面部
１２：底面部
１３：折込部    １３１：谷折側フィルム    １３２：山折側フィルム
１１１ｘ，１１２ｘ，１３１ｘ，１３２ｘ：脆弱加工部
２：内容物
【図１】
2016043948.tif 000004
【図２】
2016043948.tif 000005
【図３】
2016043948.tif 000006
【図４】
2016043948.tif 000007
【図５】
2016043948.tif 000008
【図６】
2016043948.tif 000009
【図７】
2016043948.tif 000010